(57)【要約】  ライトゴールド色という特定の色彩を有しつつ、実用性に耐える強度、耐変色性及び加工性をも兼ね備えた金属製ファスナー部材を提供する。Ｚｎを１〜３０質量％及びＮｉを１〜１１質量％含有し、残部がＣｕ及び不可避的不純物からなる組成の銅合金を母材とし、ビッカース硬度がＨｖ１２０以上Ｈｖ２２０未満の金属製ファスナー部材。
2016103505.tif 000002
【特許請求の範囲】
【請求項１】
Ｚｎを１〜３０質量％及びＮｉを１〜１１質量％含有し、残部がＣｕ及び不可避的不純物からなる組成の銅合金を母材とし、ビッカース硬度がＨｖ１２０以上Ｈｖ２２０未満の金属製ファスナー部材。
【請求項２】
前記銅合金がＪＩＳ  Ｚ８７８１−４（２０１３）にて規定されるＣＩＥＬＡＢ色空間において、−２＜ａ*＜１０、１０＜ｂ*＜１９を満たす請求項１に記載の金属製ファスナー部材。
【請求項３】
Ｚｎを１４〜３０質量％及びＮｉを４〜１１質量％含有し、残部がＣｕ及び不可避的不純物からなる組成の銅合金を母材とし、ビッカース硬度がＨｖ１２０以上Ｈｖ２２０未満の金属製ファスナー部材。
【請求項４】
前記銅合金がＪＩＳ  Ｚ８７８１−４（２０１３）にて規定されるＣＩＥＬＡＢ色空間において、−２＜ａ*＜２、１２＜ｂ*＜１９を満たす請求項３に記載の金属製ファスナー部材。
【請求項５】
Ｚｎを２３〜２７質量％及びＮｉを４〜８質量％含有し、残部がＣｕ及び不可避的不純物からなる組成の銅合金を母材とし、ビッカース硬度がＨｖ１２０以上Ｈｖ２２０未満の金属製ファスナー部材。
【請求項６】
前記銅合金がＪＩＳ  Ｚ８７８１−４（２０１３）にて規定されるＣＩＥＬＡＢ色空間において、−２＜ａ*＜０、１５＜ｂ*＜１９を満たす請求項５に記載の金属製ファスナー部材。
【請求項７】
Ｚｎを２〜１４質量％及びＮｉを２〜１０質量％含有し、残部がＣｕ及び不可避的不純物からなる組成の銅合金を母材とし、ビッカース硬度がＨｖ１２０以上Ｈｖ２２０未満の金属製ファスナー部材。
【請求項８】
前記銅合金がＪＩＳ  Ｚ８７８１−４（２０１３）にて規定されるＣＩＥＬＡＢ色空間において、１＜ａ*＜１０、１０＜ｂ*＜１７を満たす請求項７に記載の金属製ファスナー部材。
【請求項９】
Ｚｎを９〜１３質量％及びＮｉを３〜７質量％含有し、残部がＣｕ及び不可避的不純物からなる組成の銅合金を母材とし、ビッカース硬度がＨｖ１２０以上Ｈｖ２２０未満の金属製ファスナー部材。
【請求項１０】
前記銅合金がＪＩＳ  Ｚ８７８１−４（２０１３）にて規定されるＣＩＥＬＡＢ色空間において、１＜ａ*＜３、１２＜ｂ*＜１５．５を満たす請求項９に記載の金属製ファスナー部材。
【請求項１１】
Ｚｎを２〜６質量％及びＮｉを３〜１０質量％含有し、残部がＣｕ及び不可避的不純物からなる組成の銅合金を母材とし、ビッカース硬度がＨｖ１２０以上Ｈｖ２２０未満の金属製ファスナー部材。
【請求項１２】
前記銅合金がＪＩＳ  Ｚ８７８１−４（２０１３）にて規定されるＣＩＥＬＡＢ色空間において、３＜ａ*＜１０、１０＜ｂ*＜１７を満たす請求項１１に記載の金属製ファスナー部材。
【請求項１３】
前記銅合金が更に、Ｍｎを最大で０．５質量％含有する請求項１〜１２の何れか一項に記載の金属製ファスナー部材。
【請求項１４】
表面の算術平均粗さＲａが０．１μｍ以下である請求項１〜１３の何れか一項に記載の金属製ファスナー部材。
【請求項１５】
ＺｎとＮｉの含有量の合計が２質量％以上３６質量％以下である請求項１〜１４のいずれか一項に記載の金属製ファスナー部材。
【請求項１６】
母材上に鍍金皮膜を有する請求項１〜１５の何れか一項に記載の金属製ファスナー部材。
【請求項１７】
前記鍍金皮膜がＪＩＳ  Ｚ８７８１−４（２０１３）にて規定されるＣＩＥＬＡＢ色空間において、−２＜ａ*＜１０、１０＜ｂ*＜１９を満たす請求項１６に記載の金属製ファスナー部材。
【請求項１８】
スライドファスナー用のエレメントである請求項１〜１７の何れか一項に記載の金属製ファスナー部材。
【請求項１９】
請求項１〜１８の何れか一項に記載の金属製ファスナー部材を備えるスライドファスナー。
【発明の詳細な説明】
【技術分野】
【０００１】
本発明は金属製ファスナー部材に関する。また、本発明は当該金属製ファスナー部材を備えたファスナーに関する。
【背景技術】
【０００２】
スライドファスナーは各種物品の開閉具として周知の部品である。スライドファスナーの噛合部品であるエレメント及び止具は金属を材料として製造可能であることが知られており、特に銅合金を材料としたものは多用されている。銅合金製のファスナー部材に対するこれまでの要求特性は、白色性が高いこと、平滑性に優れていること、鍍金性が高いこと、鋳造性が高いことなどである。ファスナー用の銅合金材料としては、洋白等の銅−ニッケル−亜鉛合金、丹銅及び真鍮等の銅−亜鉛合金などがよく知られており、これらの銅合金を中心に種々の改良提案がなされている。【０００３】
特開平１０−１８０４６号公報（特許文献１）においては、外面の平滑性に優れた高光沢の銅又は銅合金製務歯を有するスライドファスナー又はそのチェーンを製造できる方法を提供するため、Ｃｕ：６０〜１００％、Ｚｎ：０〜３５％、Ｎｉ：０〜１５％、及び不可避的不純物の組成を有する銅又は銅合金からなるエレメントに対して、過酸化水素、硫酸、リン酸、界面活性剤及び脂肪族アルコールを含有する酸処理液に浸漬し、エレメント外面を酸処理して平滑化することが記載されている。【０００４】
特開２００３−１８３７５０号公報（特許文献２）においては、白色性に優れ、ニッケルアレルギー問題がなく、連続鋳造性及び鋳造品質に優れたスライドファスナー用銅合金を提供することを目的として、一般式：ＣｕａＺｎｂＭｎｃ（但し、ａ、ｂ、ｃは、質量％で、ａは残部、１０≦ｂ≦２０、８≦ｃ≦１５、不可避的元素を含み得る）で示される組成をもつ銅合金を提案している。【０００５】
特開２００３−１８０４１０号公報（特許文献３）においては、銅合金製エレメント部材に、電解鍍金と無電解鍍金とを組み合わせて行うことにより表面白色度、外観上の装飾性、光沢性の向上を図っている。使用する銅合金としては、丹銅、真鍮及び一般式：ＣｕａＺｎｂＭｎｃＭｄＸｅ（但し、ＭはＡｌ及びＳｎから選ばれる少なくとも一種の元素、ＸはＳｉ、Ｔｉ及びＣｒから選ばれる少なくとも一種の元素、ａ，ｂ，ｃ，ｄ及びｅは質量％で、ａは残部、０≦ｂ≦２２、７≦ｃ≦２０、０≦ｄ≦５、０≦ｅ≦０．３で、不可避的元素を含み得る。）で表される合金が記載されている。
【先行技術文献】
【特許文献】
【０００６】
【特許文献１】特開平１０−１８０４６号公報
【特許文献２】特開２００３−１８３７５０号公報
【特許文献３】特開２００３−１８０４１０号公報
【発明の概要】
【発明が解決しようとする課題】
【０００７】
近年、ユーザーの趣向性が多様化するに伴い、金属製のファスナー部材に求められる特性も多様化しつつある中で、従来検討されてきた材料では対応できない問題が生じてきた。例えば、これまでは指輪やネックレスなどの装飾品の多くが白色系の色調を有するものが主流であるため、白色性の高い材料が望まれていたが、最近では特定の色彩をもつファスナー部材に対するニーズも増加すると予想される。例えば最近の高級鞄にはゴールド色（イエローゴールド色、ピンクゴールド色）を有する付属金具が使用される場合が多いため、同鞄に使用されるファスナーにも付属金具と同色のゴールド色を有する金属製ファスナーを使用することによりデザインの統一性を図ることができるので、そのような需要が増加することが考えられる。色彩の制御は鍍金皮膜の色彩を調整することにより行うことも可能であるが、スライドファスナーにおいては、ファスナーを操作するときに部材同士が摩擦するため、鍍金皮膜が剥離する可能性がある。鍍金皮膜が剥離すると素材の色が露出するため、意匠性を損なうという問題がある。また、変色しやすい材料だと、経年使用による変色により美観を維持できなくなる。また、鍍金液によっては高価格になってしまうものもある。一方で、実用性の観点からは、所望の色彩をもつというのみならず、ファスナー部材として実用性の高い強度及び加工性を有していることも望まれる。【０００８】
本発明は上記事情を背景に創作されたものであり、ライトゴールド色という特定の色彩を有しつつ、実用性に耐える強度、耐変色性及び加工性をも兼ね備えた金属製ファスナー部材を提供することを課題の一つとする。また、本発明はそのような金属製ファスナー部材を備えたファスナーを提供することを別の課題とする。
【課題を解決するための手段】
【０００９】
本発明者は、上記課題を解決するため鋭意検討したところ、Ｚｎ及びＮｉを所定量配合させた銅合金が、ゴールドに類似した高級感のある色調（以下、本明細書においては「ライトゴールド色」と称する。）を発現すると共に、ファスナー部材として実用性の高い強度、耐変色性及び加工性を示すことを見出した。本発明は当該知見を基礎として完成したものである。【００１０】
本発明は第一の側面において、Ｚｎを１〜３０質量％及びＮｉを１〜１１質量％含有し、残部がＣｕ及び不可避的不純物からなる組成の銅合金を母材とし、ビッカース硬度がＨｖ１２０以上Ｈｖ２２０未満の金属製ファスナー部材である。【００１１】
本発明の第一の側面に係る金属製ファスナー部材は一実施形態において、前記銅合金がＪＩＳ  Ｚ８７８１−４（２０１３）にて規定されるＣＩＥＬＡＢ色空間において、−２＜ａ*＜１０、１０＜ｂ*＜１９を満たす。【００１２】
本発明は第二の側面において、Ｚｎを１４〜３０質量％及びＮｉを４〜１１質量％含有し、残部がＣｕ及び不可避的不純物からなる組成の銅合金を母材とし、ビッカース硬度がＨｖ１２０以上Ｈｖ２２０未満の金属製ファスナー部材である。【００１３】
本発明の第二の側面に係る金属製ファスナー部材は一実施形態において、前記銅合金がＪＩＳ  Ｚ８７８１−４（２０１３）にて規定されるＣＩＥＬＡＢ色空間において、−２＜ａ*＜２、１２＜ｂ*＜１９を満たす。【００１４】
本発明は第三の側面において、Ｚｎを２３〜２７質量％及びＮｉを４〜８質量％含有し、残部がＣｕ及び不可避的不純物からなる組成の銅合金を母材とし、ビッカース硬度がＨｖ１２０以上Ｈｖ２２０未満の金属製ファスナー部材である。【００１５】
本発明の第三の側面に係る金属製ファスナー部材は一実施形態において、前記銅合金がＪＩＳ  Ｚ８７８１−４（２０１３）にて規定されるＣＩＥＬＡＢ色空間において、−２＜ａ*＜０、１５＜ｂ*＜１９を満たす。【００１６】
本発明は第四の側面において、Ｚｎを２〜１４質量％及びＮｉを２〜１０質量％含有し、残部がＣｕ及び不可避的不純物からなる組成の銅合金を母材とし、ビッカース硬度がＨｖ１２０以上Ｈｖ２２０未満の金属製ファスナー部材である。【００１７】
本発明の第四の側面に係る金属製ファスナー部材は一実施形態において、前記銅合金がＪＩＳ  Ｚ８７８１−４（２０１３）にて規定されるＣＩＥＬＡＢ色空間において、１＜ａ*＜１０、１０＜ｂ*＜１７を満たす。【００１８】
本発明は第五の側面において、Ｚｎを９〜１３質量％及びＮｉを３〜７質量％含有し、残部がＣｕ及び不可避的不純物からなる組成の銅合金を母材とし、ビッカース硬度がＨｖ１２０以上Ｈｖ２２０未満の金属製ファスナー部材である。【００１９】
本発明の第五の側面に係る金属製ファスナー部材は一実施形態において、前記銅合金がＪＩＳ  Ｚ８７８１−４（２０１３）にて規定されるＣＩＥＬＡＢ色空間において、１＜ａ*＜３、１２＜ｂ*＜１５．５を満たす。【００２０】
本発明は第六の側面において、Ｚｎを２〜６質量％及びＮｉを３〜１０質量％含有し、残部がＣｕ及び不可避的不純物からなる組成の銅合金を母材とし、ビッカース硬度がＨｖ１２０以上Ｈｖ２２０未満の金属製ファスナー部材である。【００２１】
本発明の第六の側面に係る金属製ファスナー部材は一実施形態において、前記銅合金がＪＩＳ  Ｚ８７８１−４（２０１３）にて規定されるＣＩＥＬＡＢ色空間において、３＜ａ*＜１０、１０＜ｂ*＜１７を満たす。【００２２】
本発明の第一から第六の側面に係る金属製ファスナー部材は一実施形態において、前記銅合金が更に、Ｍｎを最大で０．５質量％含有する。【００２３】
本発明の第一から第六の側面に係る金属製ファスナー部材は別の一実施形態において、表面の算術平均粗さＲａが０．１μｍ以下である。【００２４】
本発明の第一から第六の側面に係る金属製ファスナー部材は更に別の一実施形態において、ＺｎとＮｉの含有量の合計が２質量％以上３６質量％以下である。【００２５】
本発明の第一から第六の側面に係る金属製ファスナー部材は更に別の一実施形態において、母材上に鍍金皮膜を有する。【００２６】
本発明の第一から第六の側面に係る金属製ファスナー部材は更に別の一実施形態において、前記鍍金皮膜がＪＩＳ  Ｚ８７８１−４（２０１３）にて規定されるＣＩＥＬＡＢ色空間において、−２＜ａ*＜１０、１０＜ｂ*＜１９を満たす。【００２７】
本発明の第一から第六の側面に係る金属製ファスナー部材は更に別の一実施形態において、スライドファスナー用のエレメントである。【００２８】
本発明は第七の側面において、本発明に係る金属製ファスナー部材を備えるスライドファスナーである。
【発明の効果】
【００２９】
本発明に係る金属製ファスナー部材は、母材自体が美観に優れたライトゴールド色を示す。このため、切断加工を行った後の切断面が非切断面と同色を有するため、切断加工により意匠性を損なうことがない。また、剥離によって意匠性を損なうおそれのある鍍金処理を行う必要がなくなる。鍍金を施さなくてもＣｕを主成分とした比較的安価な材料でゴールド色を表現できるため、高級感のあるファスナー部材をユーザーに対して手頃な価格で提供できるようになる。更に、本発明に係る金属製ファスナー部材は、優れた強度、耐変色性及び加工性を兼ね備えた銅合金を母材としており、生産性及び耐用年数の観点からみて実用性が極めて高いといえる。
【図面の簡単な説明】
【００３０】
【図１】スライドファスナーの模式図である。
【図２】ファスナーテープに下止具、上止具及びエレメントを取り付ける仕方を説明する図である。
【発明を実施するための形態】
【００３１】
（組成）
本発明に係る金属製ファスナー部材では、所定の組成をもつ銅合金で母材を構成することにより、ゴールド色を発現することを狙いとしている。
【００３２】
本発明に係る金属製ファスナー部材は一実施形態において、Ｚｎを１〜３０質量％及びＮｉを１〜１１質量％含有し、残部がＣｕ及び不可避的不純物からなる組成の銅合金を母材とする。当該銅合金は更にＭｎを最大で０．５質量％含有することもできる。銅合金の色調は原則的に組成によって定まるところ、当該組成をもつ銅合金は、ＪＩＳ  Ｚ８７８１−４（２０１３）にて規定されるＣＩＥＬＡＢ色空間において、−２＜ａ*＜１０、１０＜ｂ*＜１９を満たす色調を有することができる。なお、ａ*はマゼンタ−緑系の色調（＋マゼンタ寄り、−は緑寄り）を示す値であり、ｂ*は黄−青系の色調（＋は黄寄り、−は青寄り）を示す値である。
【００３３】
本発明に係る金属製ファスナー部材は別の一実施形態において、Ｚｎを１４〜３０質量％及びＮｉを４〜１１質量％含有し、残部がＣｕ及び不可避的不純物からなる組成の銅合金を母材とする。当該銅合金は更にＭｎを最大で０．５質量％含有することができる。当該組成をもつ銅合金は、ＪＩＳ  Ｚ８７８１−４（２０１３）にて規定されるＣＩＥＬＡＢ色空間において、−２＜ａ*＜２、１２＜ｂ*＜１９を満たす色調を有することができる。すなわち、当該組成範囲においては、黄味が比較的強調されたライトゴールド色（イエローゴールド色）を得ることができる。また、本発明に係る金属製ファスナー部材は更に別の一実施形態において、Ｚｎを２３〜２７質量％及びＮｉを４〜８質量％含有し、残部がＣｕ及び不可避的不純物からなる組成の銅合金を母材とする。当該組成をもつ銅合金は、ＪＩＳ  Ｚ８７８１−４（２０１３）にて規定されるＣＩＥＬＡＢ色空間において、−２＜ａ*＜０、１５＜ｂ*＜１９を満たす色調を有することができる。当該組成を採用することで、ライトゴールドの色調のみならず、材料の強度及び加工性のバランスに優れたファスナー部材が得られる。
【００３４】
本発明に係る金属製ファスナー部材は更に別の一実施形態において、Ｚｎを２〜１４質量％及びＮｉを２〜１０質量％含有し、残部がＣｕ及び不可避的不純物からなる組成の銅合金を母材とする。当該銅合金は更にＭｎを最大で０．５質量％含有することができる。当該組成をもつ銅合金は、ＪＩＳ  Ｚ８７８１−４（２０１３）にて規定されるＣＩＥＬＡＢ色空間において、１＜ａ*＜１０、１０＜ｂ*＜１７を満たす色調を有することができる。すなわち、当該組成範囲においては、赤味が比較的強調されたライトゴールド色（ピンク又はオレンジゴールド色）を得ることができる。
【００３５】
本発明に係る金属製ファスナー部材は更に別の一実施形態において、Ｚｎを９〜１３質量％及びＮｉを３〜７質量％含有し、残部がＣｕ及び不可避的不純物からなる組成の銅合金を母材とする。当該銅合金は更にＭｎを最大で０．５質量％含有することができる。当該組成をもつ銅合金は、ＪＩＳ  Ｚ８７８１−４（２０１３）にて規定されるＣＩＥＬＡＢ色空間において、１＜ａ*＜３、１２＜ｂ*＜１５．５を満たす色調を有することができる。すなわち、当該組成範囲においては、オレンジ色がより強調されたライトゴールド色（オレンジゴールド色）を得ることができる。
【００３６】
本発明に係る金属製ファスナー部材は更に別の一実施形態において、Ｚｎを２〜６質量％及びＮｉを３〜１０質量％含有し、残部がＣｕ及び不可避的不純物からなる組成の銅合金を母材とする。当該銅合金は更にＭｎを最大で０．５質量％含有することができる。当該組成をもつ銅合金は、ＪＩＳ  Ｚ８７８１−４（２０１３）にて規定されるＣＩＥＬＡＢ色空間において、３＜ａ*＜１０、１０＜ｂ*＜１７を満たす色調を有することができる。すなわち、当該組成範囲においては、ピンク色がより強調されたライトゴールド色（ピンクゴールド色）を得ることができる。
【００３７】
ファスナー部材を提供するという観点からは、色調のみならず、材料の強度や加工性も重要である。従って、実用性の高いファスナー部材を提供する上では、色調に加えて、各合金元素の特性を把握し、強度や加工性を考慮して合金組成を調節することが望ましい。
【００３８】
Ｚｎは銅への添加によりｂ*値よりａ*値をより変化させる効果があり、Ｃｕの色調を黄色系の色調へと変化させる。更に、Ｚｎは固溶強化により合金の機械的性質及び加工硬化特性を向上させるという効果、溶解鋳造における脱酸効果及びファスナー部材の価格を低下させるという効果がある。Ｚｎの含有量を増やすことで、コストダウンを図ることができ、高い強度を得ることができるようになる。また、溶湯の耐酸化性及び鋳造性も向上するという利点も得られる。但し、Ｚｎの含有量は、過剰になると冷間加工性を損なう。このような観点からみて、イエローゴールド色を呈する範囲においてはＺｎの含有量は１５質量％以上であることが好ましく、１９質量％以上であることがより好ましく、２３質量％以上であることが更により好ましく、そして、３０質量％以下であることが好ましく、２７質量％以下であることが更により好ましい。また、オレンジゴールド色を呈する範囲においてはＺｎの含有量は９質量％以上であることが好ましく、１０質量％以上であることがより好ましく、１０．５質量％以上であることが更により好ましく、そして、１２．５質量％以下であることが好ましく、１２質量％以下であることがより好ましく、１１．５質量％以下であることが更により好ましい。また、ピンクゴールド色を呈する範囲においてはＺｎの含有量は２．５質量％以上であることが好ましく、３質量％以上であることがより好ましく、３．５質量％以上であることが更により好ましく、そして、５．５質量％以下であることが好ましく、５質量％以下であることがより好ましく、４．５質量％以下であることが更により好ましい。
【００３９】
Ｎｉは色調の調整に重要な役割を果たす。ＮｉはＣｕの色調を白色系に変化させる効果を有している。Ｎｉは酸化されにくいため、耐変色性に優れるライトゴールド色を得る観点でも有用な元素である。このような観点からみて、イエローゴールド色を呈する範囲においてはＮｉの含有量は４質量％以上であることが好ましく、５質量％以上であることが更により好ましく、そして、１１質量％以下であることが好ましく、８質量％以下であることが更により好ましい。また、オレンジゴールド色を呈する範囲においてはＮｉの含有量は３．５質量％以上であることが好ましく、４質量％以上であることがより好ましく、４．５質量％以上であることが更により好ましく、そして、６．５質量％以下であることが好ましく、６質量％以下であることがより好ましく、５．５質量％以下であることが更により好ましい。また、ピンクゴールド色を呈する範囲においてはＮｉの含有量は３．５質量％以上であることが好ましく、４質量％以上であることがより好ましく、４．５質量％以上であることが更により好ましく、そして、９質量％以下であることが好ましく、８質量％以下であることがより好ましく、７質量％以下であることが更により好ましい。
【００４０】
ＭｎはＮｉと同様にＣｕの色調を白色系に変化させる効果がある。ＭｎはＮｉに比べて酸化されやすく、耐変色性を低下させることから積極的に添加すべき元素ではないが、固溶強化により銅合金の機械的特性を向上させるという効果も得られ、また、溶解時の溶湯中の脱酸効果も有することから、０．５質量％までの含有量であれば許容される。Ｍｎの含有量は好ましくは０．４質量％以下であり、より好ましくは０．２質量％以下であり、更により好ましくは０．１質量％以下である。
【００４１】
不可避的不純物というのは原料中に存在したり、製造工程において不可避的に混入したりするもので、本来は不要なものであるが、微量であり、特性に影響を及ぼさないため許容されている不純物のことである。本発明において、不可避的不純物として許容される各不純物元素の含有量は一般に０．１質量％以下であり、好ましくは０．０５質量％以下である。
【００４２】
（強度と加工性）
【００４３】
本発明に係る金属製ファスナー部材は一実施形態において、ビッカース硬度がＨｖ１２０以上２２０未満である。この範囲のビッカース硬度は、成形金型の寿命を確保しながら、金属製ファスナーのエレメントとして機能するのに十分な強度が得られるという点で好ましい。また、金属製ファスナーのエレメントを製造する過程では、後述するＹ字状の連続異形線を作製するが、金属製ファスナー部材のビッカース硬度が上記範囲にある場合、このＹ字状の連続異形線の横断面のビッカース硬度が平均でＨｖ１２０以上２２０未満であるのが通常である。本発明においては、エレメントのような最終部品の形態にあるものの他、Ｙ字状の連続異形線も金属製ファスナー部材に包含することとする。
【００４４】
金属製ファスナーのエレメントは、銅合金からなる丸線を冷間加工することにより、その形状が付与されている。冷間加工でエレメント形状が付与される際に、銅合金からなる丸線に加工歪が導入されて、加工硬化により材料強度が上昇し、エレメントの強度を得ることができる。エレメントの強度と加工性は、（１）銅合金からなる丸線に導入される加工歪、（２）冷間加工前の銅合金からなる丸線の結晶粒径、（３）ＺｎとＮｉの添加量によって変化する。そのため、これらの因子はエレメントの強度と加工性を得るために重要である。
【００４５】
銅合金からなる丸線に導入される加工歪が少なすぎると加工硬化の割合が小さくなってしまい、エレメント強度を得ることができない。逆に、加工歪が多すぎると加工性が劣ってしまい成型金型の寿命が低下し、場合によっては加工限界によりエレメントに割れが発生し、金属製ファスナーのエレメントとしての機能を損なってしまう。
【００４６】
最終熱処理後（エレメントの場合は、冷間圧延によるＹ字状の連続異形線を作製する直前の熱処理後）の銅合金からなる丸線の結晶粒径が小さすぎるとその後の冷間加工において加工硬化しやすくなり、加工性が劣ってしまい成型金型の寿命が低下し、場合によっては加工限界によりエレメントに割れが発生し、金属製ファスナーとしての機能を損なってしまう。逆に最終冷間加工前の銅合金からなる丸線の結晶粒径が大きすぎるとエレメント表面に結晶粒径による凹凸が発生してしまい、金属製ファスナーの見栄えが損なってしまう。結晶粒径は最終熱処理（再結晶焼鈍）の温度条件や時間条件によって調整可能である。最終熱処理を高温側や長時間側で行うと、結晶粒径が大きくなりやすく、熱処理を低温側や短時間側で行うと結晶粒径が小さくなりやすい。最終熱処理後の結晶粒径は好ましくは１μｍ以上であり、より好ましくは１０μｍ以上であり、更により好ましくは３０μｍ以上である。また、最終熱処理後の好適な結晶粒径は２００μｍ以下が好ましく、１５０μｍ以下がより好ましく、９０μｍ以下が更により好ましい。
なお、ここでの結晶粒径の測定方法はJIS H 0501:1986（伸銅品結晶粒径測定法）に基づく“比較法”を採用する。
【００４７】
ＺｎとＮｉの添加量の合計が２質量％未満であると冷間加工で圧下率７０％以上の加工歪を付与してもビッカース硬度がＨｖ１２０に達しないため、高いエレメント強度を得ることができない。そのため、ＺｎとＮｉの含有量の合計は２質量％以上とすることが好ましく、１０質量％超とすることがより好ましい。一方、ＺｎとＮｉの添加量の合計が４１質量％超になると、冷間加工で圧下率で７０％以上の加工歪を付与すると局所的にビッカース硬度がＨｖ２２０以上となってしまい、加工応力が増大し成型時に使用する金型寿命が低下しまい、加工性が劣る。そのため、ＺｎとＮｉの含有量の合計は４１質量％以下とすることが好ましく、３６質量％以下とすることがより好ましく、３４．５質量％以下とすることが更により好ましい。
【００４８】
上記のような強度を発揮するファスナー部材を作製する上では、銅合金に導入される加工歪は圧下率で７０％以上必要であり、好ましくは８０％以上が最適である。当該圧下率はファスナー部材の最終圧延時の圧下率であり、例えば後述する実施例のように、３００℃〜６５０℃の温度範囲で１ｈ〜６ｈの熱処理を施した後、冷間圧延によるＹ字状の連続異形線を加工する際の圧下率のことである。
【００４９】
（表面処理）
本発明に係る金属製ファスナー部材には必要に応じて、各種の表面処理を行うことができる。例えば、平滑化処理、防錆処理、クリア塗装処理、及び鍍金処理などを行うことができる。
【００５０】
ファスナー部材を製造する過程で、切断、パンチ、ダイ等の機械加工を経ることで、外面に凹凸状の切断痕跡が残存するが、平滑化処理することによってこれを平滑化させることができる。平滑化処理は、金属製ファスナー部材の手触りを滑らかにし、スライドファスナー部材とした場合にはスライダーの摺動性をよくするという役割も果たす。光沢を高めて美観を向上させる効果もある。平滑化処理としては化学研磨処理が挙げられ、例えば過酸化水素及び硫酸を含有する化学研磨液を用いることができる。化学研磨処理の前後には脱脂及び/又は酸洗を適宜行ってもよい。
【００５１】
好ましい平滑化処理は、金属製ファスナー部材を、過酸化水素、硫酸、リン酸、界面活性剤及び脂肪族アルコールを含有する酸処理液に浸漬し、その後、水洗及び乾燥する方法である。特に、スライドファスナーエレメントなどの金属製ファスナー部材を、脱脂工程を経ることなくそのまま、過酸化水素：５０〜２５０ｇ／Ｌ、硫酸：１０〜１５０ｇ／Ｌ、リン酸：０．５〜５ｇ／Ｌ、界面活性剤：０．０１〜２ｇ／Ｌ及び脂肪族アルコール：１〜１００ｇ／Ｌを含有する酸性水溶液からなる酸処理液に浸漬する方法がより好ましい。当該方法によれば、酸処理液中に浸漬するという単一の工程により、極めて短時間に平滑化処理可能である。当該方法は特開平１０−０１８０４６号公報に詳細が記載されており、当該公報の全文を本明細書に援用する。
【００５２】
平滑化処理することで、金属製ファスナー部材の表面の算術平均粗さＲａを０．１μｍ以下とすることができ、好ましくは０．０１μｍ以下とすることができ、例えば０．００１〜０．１μｍとすることができる。本発明においては、表面の算術平均粗さＲａはＪＩＳ  Ｂ０６０１（２００１）に準拠して接触式粗さ計で測定する。
【００５３】
平滑化処理後は、更に防錆処理（防錆工程＋水洗工程＋乾燥工程）を行うことが好ましい。また、防錆処理後に又は防錆処理無しで、更にクリア塗装処理（塗装工程＋乾燥工程）や鍍金処理を行い、耐食性、耐候性等を向上させることができる。
【００５４】
防錆処理は、前記酸処理によって平滑にされた金属製ファスナー部材表面の再度の酸化物生成を防ぎ、後にクリア塗装や鍍金処理を行う場合の塗膜の密着性を良くするための工程である。防錆処理は平滑処理後、直ちにクリア塗装又は鍍金処理等の次工程を行う場合には行う必要が無く、また、その他の処理の場合でも、わずかの酸化物生成が問題にならない場合には省くことができる。
【００５５】
防錆工程は、公知のベンゾトリアゾール系水溶液、リン酸エステル系水溶液、又はその他の防錆液を用いて浸漬又は噴霧により行うことができる。金属製ファスナー部材の濡れ性を良くするために、界面活性剤を添加してもよい。防錆工程後の水洗工程は、防錆剤がファスナーテープに悪影響を及ぼさない場合、省くことができる。乾燥工程は、熱風又はその他の熱源により、ファスナーテープの染色堅牢度に影響を与えない１５０℃以下の温度で行うことが好ましい。
【００５６】
クリア塗装処理により、金属製ファスナー部材の耐食性を高めることができる。クリア塗装処理は、例えば、金属製ファスナー部材表面にロールコーター又はその他の方法でクリア塗料を塗布した後、塗膜を乾燥することにより実施できる。
【００５７】
本発明に係る金属製ファスナー部材は母材自体がライトゴールド色を示していることから、母材の色を活かす上では鍍金処理は不要であるが、耐食性向上や加飾の目的で鍍金処理を電気鍍金法（電気鍍金の前に無電解鍍金を行うことが好ましい。）の他、真空蒸着法、スパッタリング法、イオンプレーティング法等の乾式鍍金等、種々の方法で行うことを妨げるものではない。
【００５８】
鍍金処理を母材と同色で行うと、鍍金皮膜が剥離した後も意匠性が維持できるというメリットが得られる。同色鍍金する場合、鍍金皮膜はＪＩＳ  Ｚ８７８１−４（２０１３）にて規定されるＣＩＥＬＡＢ色空間において、−２＜ａ*＜２、１２＜ｂ*＜１９を満たすことが好ましい。また、母材のａ*及びｂ*に対して、鍍金皮膜が±２以内のａ*及びｂ*をそれぞれ有することがより好ましく、鍍金皮膜が±１以内のａ*及びｂ*をそれぞれ有することが更により好ましい。同色鍍金は、鍍金皮膜の組成を母材の組成と実質的に同一にすることにより可能である。
【００５９】
最終工程として、摺動抵抗を軽くするためにワックス掛けをしても良い。この工程は、摺動抵抗が充分に軽い場合は、省いてもよい。
【００６０】
（スライドファスナー）
本発明に係る金属製ファスナー部材（エレメント、上止具及び下止具）を備えたスライドファスナーの例を図面に基づき具体的に説明する。図１は、スライドファスナーの模式図であり、図１に示すようにスライドファスナーは、一側端側に芯部２が形成された一対のファスナーテープ１とファスナーテープ１の芯部２に所定の間隔をおいてかしめ固定（装着）されたエレメント３と、エレメント３の上端及び下端でファスナーテープ１の芯部２にかしめ固定された上止具４及び下止具５と、対向する一対のエレメント３間に配され、エレメント３の噛合及び開離を行うための上下方向に摺動自在なスライダー６を備える。なお、一本のファスナーテープ１の芯部２にエレメント３が装着された状態のものをスライドファスナーストリンガーといい、一対のファスナーテープ１の芯部２に装着されたエレメント３が噛合状態となっているものをスライドファスナーチェーン７という。
【００６１】
また、図１に示すスライダー６は、図示されていないが断面矩形状の板状体からなる長尺体を多段階にてプレス加工を施し、所定間隔ごとに切断し、スライダー胴体を作製し、さらに必要に応じてスプリング及び引手を装着したものである。さらに、引手も断面矩形状の板状体から、所定形状ごとに打ち抜き、これをスライダー胴体にかしめ固定したものである。なお、下止具５は、蝶棒、箱棒、箱体からなる開離嵌挿具とし、スライダーの開離操作にて一対のスライドファスナーチェーンを分離できるようにしたものであっても構わない。
【００６２】
図２は、図１に示されるスライドファスナーのエレメント３、上止具４及び下止具５の製造方法及びファスナーテープ１の芯部２への取付けの仕方を示す図面である。図に示すようにエレメント３は、断面略Ｙ字状からなる異形線８を所定寸法ごとに切断し、これをプレス成形することにより、係合頭部９を形成し、その後、ファスナーテープ１の芯部２へ両脚部１０をかしめることにより、装着される。
【００６３】
上止具４は、断面矩形状の矩形線１１（平角線）を所定寸法ごとに切断し、曲げ加工により略断面コ字状に成形し、その後、ファスナーテープ１の芯部２へかしめることにより、装着される。下止具５は、断面略Ｘ字状からなる異形線１２を所定寸法ごとに切断し、その後、ファスナーテープ１の芯部２へかしめることにより、装着される。
【００６４】
なお、図においては、エレメント３、上下止具４、５が、同時にファスナーテープ１に装着されるようになっているが、実際は、ファスナーテープ１に連続的にエレメント３を取付け、まずファスナーチェーンを作製し、ファスナーチェーンの止具取付け領域のエレメント３を取り外し、この領域のエレメント３に近接して所定の上下止具４又は５を装着するものである。以上のようにして製造及び取付けを行うため、スライドファスナーの構成部材となるエレメント及び止具は、冷間加工性に優れた材料とする必要性がある。この点、本発明に係る金属製ファスナー部材は冷間加工性に優れており、例えば圧下率７０％以上の加工が可能であるため、エレメントや上下止具の材料として好適である。
【００６５】
スライドファスナーは各種の物品に取着することができ、特に開閉具として機能する。スライドファスナーが取着される物品としては、特に制限はないが、例えば衣料品、鞄類、靴類及び雑貨品といった日用品の他、貯水タンク、漁網及び宇宙服といった産業用品が挙げられる。
【００６６】
以上、本発明に係る金属製ファスナー部材をスライドファスナー用のエレメントに適用した場合の実施形態について主に述べたが、本発明に係る金属製ファスナー部材はスライドファスナーに用途限定されるわけではない。スナップファスナーその他の金属製ファスナー用の部材としても適用可能である。
【実施例】
【００６７】
以下、本発明の実施例を示すが、これらは本発明及びその利点をより良く理解するために提供するものであり、本発明が限定されることを意図しない。【００６８】
＜ファスナーチェーンの作製＞
原材料として、Ｃｕ（純度９９．９９質量％以上）、Ｚｎ（純度９９．９質量％以上）、Ｎｉ（純度９９．９質量％以上）を使用して、表１に記載の試験番号に応じた各成分組成をもつようにこれら原材料を配合して連続鋳造装置内で溶解し、次いで連続鋳造により連続ワイヤを作製した。得られた連続ワイヤに減面率７０％以上の伸線処理し、３００℃〜６５０℃の温度範囲で１ｈ〜６ｈの熱処理を施した。このときの各ワイヤの横断面の結晶粒径をＪＩＳ  Ｈ  ０５０１に基づく伸銅品結晶粒度試験方法で観察したところ、４５〜６０μｍであった。その後、冷間圧延により圧下率７０％以上の加工歪を付与して断面略Ｙ字状の連続異形線を製造した。その後、切断、プレス、曲げ、かしめの各種冷間加工を施してＹＫＫ株式会社カタログ「ＦＡＳＴＥＮＩＮＧ専科（２００９年２月発行）」で規定する「５Ｒ」の大きさのエレメント形状とした後、これをポリエステル製ファスナーテープに装着してファスナーストリンガーを作成し、更に一対のファスナーストリガーの対向するエレメント同士を噛み合わせてファスナーチェーンを作製した。【００６９】
＜平滑化処理＞
得られたファスナーチェーンに対して、３０℃の酸処理液中に２分間浸漬して酸処理を行った。酸処理液としては、界面活性剤としてポリオキシエチレンオレイルエーテルを１ｇ／Ｌ、過酸化水素を８０ｇ／Ｌ、硫酸を２０ｇ／Ｌ、リン酸を０．５ｇ／Ｌ、及びメチルアルコールを２０ｇ／Ｌ含有する酸性水溶液を使用した。次に、次工程での水洗洗浄を容易にするために、ファスナーテープに含まれた酸処理液を真空脱水により除去した。その後、水洗工程として、ファスナーチェーンに水を強力にスプレーした後、直ちに真空脱水し、続いて水に浸漬した後、直ちに真空脱水を行った。ファスナーテープに含まれた酸処理液を充分に除去するために、スプレー、脱水、浸漬、脱水からなる前記の水洗工程を３回行った。【００７０】
＜色調試験＞
平滑化処理後のファスナーチェーンのエレメント表面に対して、ミノルタ（株）製の色彩色差計ＣＲ−３００を用いて、０〜４０℃、８５％ＲＨ以下の条件で、ＪＩＳ  Ｚ８７８１−４（２０１３）にて規定されるＣＩＥＬＡＢ色空間におけるａ*及びｂ*を求めた。光源はパルスキセノンランプを使用した。結果を表１に示す。色調は、−２＜ａ*＜１０、１０＜ｂ*＜１９を満たす場合を○とし、満たさない場合を×とした。【００７１】
＜硬度試験＞
試験番号に応じた組成をもつ銅合金製の連続ワイヤを上記と同様の手順で作製後（伸線熱処理を含む）、エレメント成型に相当する圧下率７０％の条件でＹ字状の連続異形線に加工したときの横断面のビッカース硬度（ＪＩＳ  ２２４４：２００９に準拠）を複数個所で測定し、その平均値に基づいて１〜３段階で評価した。評価基準は以下の通りである。結果を表１に示す。２を○、３を◎とした。
１：平均ビッカース硬度がＨｖ１２０未満
２：平均ビッカース硬度がＨｖ１２０以上、Ｈｖ２２０未満
３：平均ビッカース硬度がＨｖ２２０以上【００７２】
＜加工性試験＞
試験番号に応じた組成をもつ銅合金製の連続ワイヤを上記と同様の手順で作製後、エレメント成型に相当する圧下率７０％の条件で加工したときの加工性を１〜３段階で評価した。上記条件は、３００℃〜６５０℃の温度範囲で１ｈ〜６ｈの熱処理を施した後の冷間圧延によるＹ字状の連続異形線の製造を模擬した試験となる。熱処理によって再結晶するため歪みが一度キャンセルされるからである。評価基準は以下の通りである。結果を表１に示す。
（１）加工割れ
当該加工後にワイヤ側面に割れがないかを確認した。
（２）加工負荷
硬度が高くなると金型に負荷をかけるという観点から、上述したビッカース硬度の値を基に、圧下率７０％の加工後のビッカース硬度が２２０Ｈｖ未満は○、２２０Ｈｖ以上は△とした。【００７３】
＜表面粗さ試験＞
平滑化処理後のファスナーチェーンのエレメント表面の算術平均粗さＲａをＪＩＳ  Ｂ０６０１（２００１）に準拠して接触式粗さ計で測定したところ、いずれも０．０２〜０．０６μｍの範囲であった。【００７４】
【表１】
2016103505.tif 000003
【００７５】
＜考察＞
表１より、実施例１〜１４においては、ライトゴールド色という特定の色彩を有しつつ、実用性に耐える強度及び加工性が得られた。また、データは掲載していないが、実施例１〜１４に係るサンプルはＮｉの存在によって耐変色性についても優れていることが確認されている。一方、比較例１〜７においては、何れもライトゴールド色が得られなかった。更に、比較例１についてはＺｎ及びＮｉの添加量が多すぎたことで硬くなりすぎ、比較例２についてはＺｎ及びＮｉを添加しなかったことで強度が不足した。
【符号の説明】
【００７６】
１    ファスナーテープ
２    芯部
３    エレメント
４    上止具
５    下止具
６    スライダー
７    スライドファスナーチェーン
８    断面略Ｙ字状の異形線
９    係合頭部
１０    脚部
１１    矩形線
１２    断面略Ｘ字状の異形線
【図１】
2016103505.tif 000004
【図２】
2016103505.tif 000005
【国際調査報告】
2016103505.tif 000006
2016103505.tif 000007
2016103505.tif 000008
2016103505.tif 000009